(57)【特許請求の範囲】
【請求項１】
支持体および該支持体上の感光層を有する電子写真感光体において、
該電子写真感光体の表面層が、式（１）で示される化合物と、式（２）で示される化合物と、を含む組成物の硬化物を含有することを特徴とする電子写真感光体。
【化１】
0006663242.tif 000028
ｉは１３以上２０以下の整数である。
Ａ１１、Ａ１２は水素原子、ヒドロキシ基、ヒドロキシアルキル基、またはアルキル基を示す。ｉ個のＡ１１、Ａ１２はそれぞれ同一でも、異なっていてもよい。
式（１）中のヒドロキシ基の数は、ｉの半分以下の整数である。
【化２】
0006663242.tif 000029
Ａｒ２１〜Ａｒ２４は置換基を有してもよいアリール基を示し、Ａｒ２５、Ａｒ２６は置換基を有してもよいアリーレン基を示す。
Ａｒ２１〜Ａｒ２６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ１は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｐは０、または１である。
但し、式（２）中のヒドロキシメチル基の数は、式（１）中のヒドロキシ基の数が２のときは３以上であり、式（１）中のヒドロキシ基の数が３以上のときは、２以上である。
【請求項２】
支持体および該支持体上の感光層を有する電子写真感光体において、
該電子写真感光体の表面層が、式（３）で示される化合物と、式（４）で示される化合物と、ヒドロキシメチル基を３つ以上有する化合物と、を含む組成物の硬化物を含有することを特徴とする電子写真感光体。
【化３】
0006663242.tif 000030
ｊは１３以上２０以下の整数である。
Ａ３１、Ａ３２は水素原子、ヒドロキシ基、ヒドロキシアルキル基、またはアルキル基を示す。ｊ個のＡ３１、Ａ３２はそれぞれ同一でも、異なっていてもよい。
式（３）中のヒドロキシ基の数は、ｊの半分以下の整数である。
【化４】
0006663242.tif 000031
Ａｒ４１〜Ａｒ４４は置換基を有してもよいアリール基を示し、Ａｒ４５、Ａｒ４６は置換基を有してもよいアリーレン基を示す。
Ａｒ４１〜Ａｒ４６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ２は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｑは０、または１である。
但し、式（４）は、少なくとも１つのヒドロキシメチル基を有する。
【請求項３】
前記式（１）で示される化合物が、式（５）で示される化合物である、請求項１に記載の電子写真感光体。
【化５】
0006663242.tif 000032
ｍは１３以上２０以下の整数である。
【請求項４】
前記式（３）で示される化合物が、式（６）で示される化合物である、請求項２に記載の電子写真感光体。
【化６】
0006663242.tif 000033
ｎは１３以上２０以下の整数である。
【請求項５】
前記ヒドロキシメチル基を３つ以上有する化合物が、メラミン化合物およびグアナミン化合物から選択される化合物であること、請求項２または４に記載の電子写真感光体。
【請求項６】
前記アリール基がフェニル基であり、且つ、前記アリーレン基がフェニレン基である、請求項１〜５のいずれか１項に記載の電子写真感光体。
【請求項７】
前記表面層が重合性官能基を有さないベンジジン化合物を含有する、請求項１〜６のいずれか１項に記載の電子写真感光体。
【請求項８】
請求項１〜７のいずれか１項に記載の電子写真感光体と、
帯電手段、現像手段、転写手段およびクリーニング手段からなる群より選択される少なくとも１つの手段と、を一体に支持し、電子写真装置本体に着脱自在であることを特徴とするプロセスカートリッジ。
【請求項９】
請求項１〜７のいずれか１項に記載の電子写真感光体、ならびに、帯電手段、露光手段、現像手段および転写手段を有することを特徴とする電子写真装置。
【請求項１０】
支持体および該支持体上の感光層を有する電子写真感光体を製造する電子写真感光体の製造方法であって、
式（１）で示される化合物と、式（２）で示される化合物と、を含有する表面層用塗布液の塗膜を形成し、該塗膜を加熱乾燥させて該電子写真感光体の表面層を形成する工程を有することを特徴とする電子写真感光体の製造方法。
【化７】
0006663242.tif 000034
ｉは１３以上２０以下の整数である。
Ａ１１、Ａ１２は水素原子、ヒドロキシ基、ヒドロキシアルキル基、またはアルキル基を示す。ｉ個のＡ１１、Ａ１２はそれぞれ同一でも、異なっていてもよい。
式（１）中のヒドロキシ基の数は、ｉの半分以下の整数である。 
【化８】
0006663242.tif 000035
Ａｒ２１〜Ａｒ２４は置換基を有してもよいアリール基を示し、Ａｒ２５、Ａｒ２６は置換基を有してもよいアリーレン基を示す。
Ａｒ２１〜Ａｒ２６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ１は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｐは０、または１である。
但し、式（２）中のヒドロキシメチル基の数は、式（１）中のヒドロキシ基の数が２のときは３以上であり、式（１）中のヒドロキシ基の数が３以上のときは、２以上である。
【請求項１１】
支持体および該支持体上の感光層を有する電子写真感光体を製造する電子写真感光体の製造方法であって、
式（３）で示される化合物と、式（４）で示される化合物と、ヒドロキシメチル基を３つ以上有する化合物と、を含有する表面層用塗布液の塗膜を形成し、該塗膜を加熱乾燥させて該電子写真感光体の表面層を形成する工程を有することを特徴とする電子写真感光体の製造方法。
【化９】
0006663242.tif 000036
ｊは１３以上２０以下の整数である。
Ａ３１、Ａ３２は水素原子、ヒドロキシ基、ヒドロキシアルキル基、またはアルキル基を示す。ｊ個のＡ３１、Ａ３２はそれぞれ同一でも、異なっていてもよい。
式（３）中のヒドロキシ基の数は、ｊの半分以下の整数である。
【化１０】
0006663242.tif 000037
Ａｒ４１〜Ａｒ４４は置換基を有してもよいアリール基を示し、Ａｒ４５、Ａｒ４６は置換基を有してもよいアリーレン基を示す。
Ａｒ４１〜Ａｒ４６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ２は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｑは０、または１である。
但し、式（４）は、少なくとも１つのヒドロキシメチル基を有する。
【請求項１２】
前記式（１）で示される化合物が、式（５）で示される化合物である、請求項１０に記載の電子写真感光体の製造方法。
【化１１】
0006663242.tif 000038
ｍは１３以上２０以下の整数である。
【請求項１３】
前記式（３）で示される化合物が、式（６）で示される化合物である、請求項１１に記載の電子写真感光体の製造方法。
【化１２】
0006663242.tif 000039
ｎは１３以上２０以下の整数である。
【請求項１４】
前記ヒドロキシメチル基を３つ以上有する化合物が、メラミン化合物、またはグアナミン化合物から選択される化合物であることを特徴とする、請求項１１または１３に記載の電子写真感光体の製造方法。
【請求項１５】
前記アリール基がフェニル基であり、且つ、前記アリーレン基がフェニレン基である、請求項１０〜１４のいずれか１項に記載の電子写真感光体の製造方法。
【発明の詳細な説明】
【技術分野】
【０００１】
本発明は、電子写真感光体、電子写真感光体の製造方法、プロセスカートリッジおよび電子写真装置に関する。
【背景技術】
【０００２】
電子写真装置に搭載される電子写真感光体には、有機光導電性物質（電荷発生物質）を含有する有機電子写真感光体（以下、「電子写真感光体」という）があり、これまで幅広い検討がなされてきた。近年、電子写真感光体の長寿命化や高画質化を目的として、電子写真感光体の機械的耐久性（耐摩耗性）が向上している。
【０００３】
特許文献１には、下記（１）乃至（３）に記載の条件を満たすことで、電子写真感光体の耐摩耗性を向上させる技術が開示されている。
（１）電子写真感光体の表面層を、グアナミン構造を有する化合物及びメラミン化合物から選択される少なくとも１種の化合物と、−ＯＨ、−ＯＣＨ３、−ＮＨ２、−ＳＨ、及び−ＣＯＯＨから選択される置換基の少なくとも１つを持つ電荷輸送性材料の少なくとも１種と、の架橋物から構成する。
（２）グアナミン構造を有する化合物及びメラミン化合物から選択される少なくとも１種の化合物を、表面層中に所定量含有させる。
（３）表面層のユニバーサル硬さおよびクリープ率を、それぞれ所定の値とする。
【０００４】
一方、電子写真感光体の表面層が架橋物から構成されることにより電子写真感光体の耐摩耗性が高くなるのに伴い、電子写真感光体の表面層が架橋物から構成されないときと比べて電子写真感光体の表面がリフレッシュされにくくなるため、放電を伴う帯電プロセスによって電子写真感光体の表面を構成する材料が放電劣化する。その結果、電子写真感光体の表面における分子鎖の開裂や酸化により極性基が増加しやすくなる。また高温高湿環境下では電子写真感光体表面上に水分が多量にあるため、加水分解などが生じやすくなり、さらに極性基が増加しやすくなる。すなわち、高温高湿環境下では放電と多量の水分により極性基が多数できるため、電子写真感光体表面が低抵抗化して電荷が電子写真感光体の最表面を移動しやすくなる。このため、静電潜像がぼやけて、出力画像がぼやける現象である画像流れが発生しやすくなる。
【０００５】
また、電子写真感光体表面において、極性基があることにより局所的に摩擦係数が高くなる部分が発生し、クリーニングブレードが振動してトナーがすり抜けやすくなり、画出し時においてスジ状の画像不良が発生しやすくなる。
【０００６】
極性基が増加した状態で空気中の水分が電子写真感光体表面に付着すると、電子写真感光体表面が低抵抗化して電荷が電子写真感光体の最表面を移動しやすくなるため、画出し時に画像流れが発生しやすくなる。
【先行技術文献】
【特許文献】
【０００７】
【特許文献１】特開２０１１−８１１７号公報
【発明の概要】
【発明が解決しようとする課題】
【０００８】
本発明者らの検討の結果、耐摩耗性を向上させた電子写真感光体では、高温高湿環境下の長期使用時においては、画像流れの抑制が十分ではなかったり、スジ状の画像不良が発生したりしていた。
【０００９】
本発明の目的は、支持体および該支持体上の感光層を有する電子写真感光体において、高温高湿環境下の画像形成時においてスジ状の画像不良を抑制し、さらに画像流れを抑制する電子写真感光体、およびその製造方法を提供することにある。また、本発明の別の目的は、前記電子写真感光体を有するプロセスカートリッジ、および電子写真装置を提供することにある。
【課題を解決するための手段】
【００１０】
上記目的は、以下の本発明によって達成される。
本発明に係る電子写真感光体は、支持体および該支持体上の感光層を有する電子写真感光体において、
該電子写真感光体の表面層が、
式（１）で示される化合物と、式（２）で示される化合物と、を含む組成物の硬化物、または、
式（３）で示される化合物と、式（４）で示される化合物と、ヒドロキシメチル基を３つ以上有する化合物と、を含む組成物の硬化物、
を含有することを特徴とする。
【００１１】
【化１】
0006663242.tif 000002
ｉは１３以上２０以下の整数である。
Ａ１１、Ａ１２は水素原子、ヒドロキシ基、ヒドロキシアルキル基、またはアルキル基を示す。ｉ個のＡ１１、Ａ１２はそれぞれ同一でも、異なっていてもよい。
式（１）中のヒドロキシ基の数は、ｉの半分以下の整数である。
【００１２】
【化２】
0006663242.tif 000003
Ａｒ２１〜Ａｒ２４は置換基を有してもよいアリール基を示し、Ａｒ２５、Ａｒ２６は置換基を有してもよいアリーレン基を示す。
Ａｒ２１〜Ａｒ２６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ１は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｐは０、または１である。
但し、式（２）中のヒドロキシメチル基の数は、式（１）中のヒドロキシ基の数が２のときは３以上であり、式（１）中のヒドロキシ基の数が３以上のときは、２以上である。
【００１３】
【化３】
0006663242.tif 000004
ｊは１３以上２０以下の整数である。
Ａ３１、Ａ３２は水素原子、ヒドロキシ基、ヒドロキシアルキル基、またはアルキル基を示す。ｊ個のＡ３１、Ａ３２はそれぞれ同一でも、異なっていてもよい。
式（３）中のヒドロキシ基の数は、ｊの半分以下の整数である。
【００１４】
【化４】
0006663242.tif 000005
Ａｒ４１〜Ａｒ４４は置換基を有してもよいアリール基を示し、Ａｒ４５、Ａｒ４６は置換基を有してもよいアリーレン基を示す。
Ａｒ４１〜Ａｒ４６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ２は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｑは０、または１である。
但し、式（４）は、少なくとも１つのヒドロキシメチル基を有する。
【００１５】
また、本発明に係る電子写真感光体の製造方法は、支持体および該支持体上の感光層を有する電子写真感光体を製造する電子写真感光体の製造方法であって、
前記式（１）で示される化合物と、前記式（２）で示される化合物と、を含有する表面層用塗布液の塗膜を形成し、該塗膜を加熱乾燥させて該電子写真感光体の表面層を形成する工程、または、
前記式（３）で示される化合物と、前記式（４）で示される化合物と、ヒドロキシメチル基を３つ以上有する化合物と、を含有する表面層用塗布液の塗膜を形成し、該塗膜を加熱乾燥させて該電子写真感光体の表面層を形成する工程を有することを特徴とする。
【００１６】
また、本発明に係るプロセスカートリッジは、前記電子写真感光体と、帯電手段、現像手段、転写手段およびクリーニング手段からなる群より選択される少なくとも１つの手段と、を一体に支持し、電子写真装置本体に着脱自在である。
【００１７】
また、本発明に係る電子写真装置は、前記電子写真感光体、ならびに、帯電手段、露光手段、現像手段および転写手段を有する電子写真装置を提供することにある。
【発明の効果】
【００１８】
本発明によれば、支持体および該支持体上の感光層を有する電子写真感光体において、高温高湿下でのスジ状の画像不良を抑制し、かつ画像流れを抑制する電子写真感光体およびその製造方法を提供することができる。また、本発明によれば、前記電子写真感光体を有するプロセスカートリッジ、および電子写真装置を提供することができる。
【図面の簡単な説明】
【００１９】
【図１】本発明の電子写真感光体の層構成の一例を示す概略図である。
【図２】本発明の電子写真感光体を有するプロセスカートリッジを備えた電子写真装置の概略構成の一例を示す図である。
【発明を実施するための形態】
【００２０】
本発明の電子写真感光体は、支持体および該支持体上の感光層を有する電子写真感光体において、
該電子写真感光体の表面層が、
式（１）で示される化合物と、式（２）で示される化合物と、を含む組成物の硬化物、または、
式（３）で示される化合物と、式（４）で示される化合物と、ヒドロキシメチル基を３つ以上有する化合物と、を含む組成物の硬化物、
を含有することを特徴とする。
【００２１】
本発明者らは、本発明の電子写真感光体において、スジ状の画像不良と画像流れが抑制される理由を以下のように推測している。
本発明の式（１）や式（３）で示されるアルコールはヒドロキシ基を有するため、ヒドロキシメチル基を有する式（２）や式（４）で示される化合物と結合する。結合をする際に、式（１）や式（３）で示される化合物は、ヒドロキシ基が長鎖のアルキレン基の両末端にあるため、式（２）や式（４）で示される化合物全体に対して覆うようにして結合することになる。よって、式（２）や式（４）で示される化合物は共役が長く酸化されやすいため、極性基が発生しやすいが、式（１）や式（３）で示される化合物が覆っているため酸化や加水分解が発生しにくくなる。さらに、式（１）や式（３）で示されるアルコールは、炭素数１３以上の長鎖のアルキレン基を有するため、撥水性を有し、加水分解などによる極性基の発生が生じにくい。よって、高温高湿環境下において表面層がスジ状の画像不良と画像流れを抑制すると考えている。
【００２２】
本発明の電子写真感光体の表面層は、式（１）で示される化合物と、式（２）で示される化合物と、を含む組成物の硬化物を含有する。または、本発明の電子写真感光体の表面層は、式（３）で示される化合物と、式（４）で示される化合物と、ヒドロキシメチル基を３つ以上有する化合物と、を含む組成物の硬化物を含有する。
【００２３】
【化５】
0006663242.tif 000006
ｉは１３以上２０以下の整数である。
Ａ１１、Ａ１２は水素原子、ヒドロキシ基、ヒドロキシアルキル基、またはアルキル基を示す。ｉ個のＡ１１、Ａ１２はそれぞれ同一でも、異なっていてもよい。
ヒドロキシアルキル基としては、ヒドロキシメチル基、２−ヒドロキシエチル基、２−ヒドロキシプロピル基、３−ヒドロキシプロピル基、４−ヒドロキシブチル基、５−ヒドロキシへプチル基、６−ヒドロキシへキシル基などが挙げられ、好ましくはヒドロキシメチル基、２−ヒドロキシエチル基である。
アルキル基としては、メチル基、エチル基、プロピル基、ブチル基、ｔ−ブチル基、へプチル基、へキシル基などが挙げられ、好ましくはメチル基、エチル基である。
式（１）中のヒドロキシ基の数は、ｉの半分以下の整数である。式（１）中のヒドロキシ基の数には、ヒドロキシアルキル基に存在するヒドロキシ基も含む。
【００２４】
【化６】
0006663242.tif 000007
Ａｒ２１〜Ａｒ２４は置換基を有してもよいアリール基を示し、Ａｒ２５、Ａｒ２６は置換基を有してもよいアリーレン基を示す。
Ａｒ２１〜Ａｒ２６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。
Ｘ１は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｐは０、または１である。
但し、式（２）中のヒドロキシメチル基の数は、式（１）中のヒドロキシ基の数が２のときは３以上であり、式（１）中のヒドロキシ基の数が３以上のときは、２以上である。
【００２５】
アリール基としては、ベンゼン、ナフタレン、フルオレン、フェナントレン、アントラセン、ピレン、ビフェニル、ターフェニル、スチルベンなどから１個の水素原子を除いた基が挙げられる。アリーレン基としてはベンゼン、ナフタレン、フルオレン、フェナントレン、アントラセン、ピレン、ビフェニル、ターフェニル、スチルベンなどから２個の水素原子を除いた基が挙げられる。
【００２６】
炭素数が１〜３のアルキル基としては、メチル基、エチル基、ｎ−プロピル基などが挙げられる。炭素数が１〜３のアルコキシ基としては、メトキシ基、エトキシ基などが挙げられる。炭素数が１〜３のアルキレン基としては、メチレン基、エチレン基、プロピレン基などが挙げられる。炭素数が２〜６のアルキリデン基としては、１，１−エチリデン基、１，１−プロピリデン基、２，２−プロピリデン基、１，１−ブチリデン基、２，２−ブチリデン基、３，３−ペンタニリデン基、３，３−ヘキサニリデン基などが挙げられる。炭素数が３〜６のシクロアルキリデン基としては、シクロヘキシリデン基などが挙げられる。
【００２７】
【化７】
0006663242.tif 000008
ｊは１３以上２０以下の整数である。
Ａ３１、Ａ３２は水素原子、ヒドロキシ基、ヒドロキシアルキル基、またはアルキル基を示す。ｊ個のＡ３１、Ａ３２はそれぞれ同一でも、異なっていてもよい。
ヒドロキシアルキル基としては、ヒドロキシメチル基、２−ヒドロキシエチル基、２−ヒドロキシプロピル基、３−ヒドロキシプロピル基、４−ヒドロキシブチル基、５−ヒドロキシへプチル基、６−ヒドロキシへキシル基などが挙げられ、好ましくはヒドロキシメチル基、２−ヒドロキシエチル基である。
アルキル基としては、メチル基、エチル基、プロピル基、ブチル基、ｔ−ブチル基、へプチル基、へキシル基などが挙げられ、好ましくはメチル基、エチル基である。
式（３）中のヒドロキシ基の数は、ｊの半分以下の整数である。式（３）中のヒドロキシ基の数には、ヒドロキシアルキル基に存在するヒドロキシ基も含む。
【００２８】
【化８】
0006663242.tif 000009
Ａｒ４１〜Ａｒ４４は置換基を有してもよいアリール基を示し、Ａｒ４５、Ａｒ４６は置換基を有してもよいアリーレン基を示す。
Ａｒ４１〜Ａｒ４６の置換基は、炭素数が１〜３のアルキル基、炭素数が１〜３のアルコキシ基、フッ素原子、塩素原子、臭素原子、およびヒドロキシメチル基から選ばれる基であり、同一でも異なってもいてもよい。炭素数が１〜３のアルキル基としては、メチル基、エチル基、ｎ−プロピル基などが挙げられる。炭素数が１〜３のアルコキシ基としては、メトキシ基、エトキシ基などが挙げられる。
Ｘ２は炭素数が１〜３のアルキレン基、炭素数が２〜６のアルキリデン基、炭素数が３〜６のシクロアルキリデン基、フェニレン基を介して炭素数が２〜６のアルキリデン基が２個結合した２価の基、フェニレン基、ビニレン基、または酸素原子を示す。
ｑは０、または１である。
但し、式（４）は、少なくとも１つのヒドロキシメチル基を有する。
【００２９】
アリール基としては、ベンゼン、ナフタレン、フルオレン、フェナントレン、アントラセン、ピレン、ビフェニル、ターフェニル、スチルベンなどから１個の水素原子を除いた基が挙げられる。アリーレン基としてはベンゼン、ナフタレン、フルオレン、フェナントレン、アントラセン、ピレン、ビフェニル、ターフェニル、スチルベンなどから２個の水素原子を除いた基が挙げられる。
【００３０】
炭素数が１〜３のアルキル基としては、メチル基、エチル基、ｎ−プロピル基などが挙げられる。炭素数が１〜３のアルコキシ基としては、メトキシ基、エトキシ基などが挙げられる。炭素数が１から３のアルキレン基としては、メチレン基、エチレン基、プロピレン基などが挙げられる。炭素数が２から６のアルキリデン基としては、１，１−エチリデン基、１，１−プロピリデン基、２，２−プロピリデン基、１，１−ブチリデン基、２，２−ブチリデン基、３，３−ペンタニリデン基、３，３−ヘキサニリデン基などが挙げられる。
【００３１】
アリール基やアリーレン基が嵩高くなると、式（１）、または式（３）で示される化合物が、式（２）、または式（４）で示される化合物を覆いにくくなり撥水効果が弱まる。よって、スジ状の画像不良を抑制し、画像流れを抑制する効果を得る観点から、Ａｒ２１〜Ａｒ２４、およびＡｒ４１〜Ａｒ４４が置換もしくは無置換のフェニル基、およびＡｒ２５、Ａｒ２６、およびＡｒ４５、Ａｒ４６が置換もしくは無置換のフェニレン基であることが望ましい。
【００３２】
前記式（１）、および前記式（３）で示される化合物は、電子写真感光体の表面層に、１種のみを含有させてもよく、２種以上を含有させてもよい。
【００３３】
前記式（１）で示される化合物が、式（５）で示される化合物であることが好ましい。
【化９】
0006663242.tif 000010
ｍは１３以上２０以下の整数である。
【００３４】
前記式（３）で示される化合物が、式（６）で示される化合物であることが好ましい。
【化１０】
0006663242.tif 000011
ｎは１３以上２０以下の整数である。
【００３５】
以下に、前記式（１）、および前記式（３）で示される化合物の具体例を挙げるが、本発明はこれらの例示化合物に限定されるわけではない。
【化１１】
0006663242.tif 000012
【００３６】
これらの中でも、式（ａ−１）〜式（ａ−８）で示される化合物が好ましい。
【００３７】
前記式（２）、および前記式（４）で示される化合物は１種のみを含有させてもよく、２種以上を含有させてもよい。
以下に、本発明の前記式（２）、および前記式（４）で示される化合物の具体例を挙げるが、本発明はこれらの例示化合物に限定されるわけではない。
【００３８】
【化１２】
0006663242.tif 000013
【００３９】
【化１３】
0006663242.tif 000014
【００４０】
【化１４】
0006663242.tif 000015
【００４１】
【化１５】
0006663242.tif 000016
【００４２】
これらの中でも、式（ｂ−１）〜式（ｂ−１３）で示される化合物が、前記式（１）および前記式（３）との反応性が高く、画出し時においてスジ状の画像不良が発生しにくくなるため好ましい。
【００４３】
本発明の電子写真感光体は、支持体および該支持体上の感光層を有する。ここで、感光層は、機能分離した層が積層された積層型と、複数の機能をあわせ持った１つの層からなる単層型と、に大別される。
【００４４】
感光層が積層型（のうち、順層型）である電子写真感光体は、支持体、該支持体上に形成された電荷発生層、該電荷発生層上に形成された電荷輸送層を少なくとも有する。この積層型の感光層（電荷発生層および電荷輸送層）を有する電子写真感光体は、例えば、該電荷輸送層上に形成された保護層をさらに有する構成であってもよい（すなわち、図１に示す層構成の例であり、保護層が表面層である）。なお、積層型の感光層を有する電子写真感光体が、電荷輸送層上に保護層などの層を有しない場合、電荷輸送層が表面層となる。
【００４５】
単層型の感光層を有する電子写真感光体の場合も、積層型の感光層を有する電子写真感光体の場合と同様に、保護層をさらに有する構成であってもよい。
【００４６】
図１中、１０１は支持体であり、１０２は電荷発生層であり、１０３は電荷輸送層であり、１０４は保護層であり、必要に応じて、支持体１０１と電荷発生層１０２との間に、導電層、および下引き層を設けてもよい。
【００４７】
ヒドロキシメチル基を３つ以上有する化合物としては、レゾール化合物、グアナミン化合物、メラミン化合物などが挙げられる。なかでも前記式（３）で示される化合物との相溶性や、耐摩耗性、電位安定性の観点から、グアナミン化合物、またはメラミン化合物が望ましい。
【００４８】
また、ヒドロキシメチル基は、適当な保護基で保護された状態であってもよい。その際は、硬化物を得るための逐次重合反応の際に、保護基を脱離してヒドロキシメチル基に戻してから逐次重合反応させる必要がある。ヒドロキシメチル基が保護基で保護された状態としては、例えば以下の構造が挙げられるが、本発明は、これらに限定されるわけではない。
【００４９】
【化１６】
0006663242.tif 000017
【００５０】
レゾール化合物は、フェノール性水酸基を有する化合物に対してホルムアルデヒドなどのアルデヒド類を用いてアルカリ触媒で反応させて得られる化合物である。フェノール性水酸基を有する化合物としては、フェノール、クレゾール、キシレノールなどのフェノール、および、ビフェノール、ビスフェノールＡ、ビスフェノールＦなどの多価フェノールなどが挙げられる。
【００５１】
グアナミン化合物は、グアナミン骨格を有する化合物であり、例えば、アセトグアナミン、ベンゾグアナミン、ホルモグアナミン、ステログアナミン、スピログアナミン、シクロヘキシルグアナミンなどが挙げられる。
以下、グアナミン化合物の具体例を示すが、これらに限られるわけではない。また、これらを構造単位とする多量体（オリゴマー）であってもよい。
【００５２】
【化１７】
0006663242.tif 000018
【００５３】
メラミン化合物としては、メラミン骨格を有する化合物である。
以下、メラミン化合物の具体例を示すが、これらに限られるわけではない。また、これらを構造単位とする多量体（オリゴマー）であってもよい。
【００５４】
【化１８】
0006663242.tif 000019
【００５５】
レゾール化合物、グアナミン化合物およびメラミン化合物から選択される少なくとも１種の、表面層の固形分に対する含有率は、好ましくは０．１質量％以上５質量％以下であり、より好ましくは１質量％以上３質量％以下である。
【００５６】
また、表面層にヒドロキシメチル基などの重合性官能基を有さないベンジジン化合物を含有することにより、良好な電気特性が得られる。表面層の硬化において式（１）、および式（３）で示される化合物の分子鎖が長いため、架橋膜中に空洞ができやすく、それにより表面層における電荷の輸送性が落ちる場合がある。重合性官能基を有さないベンジジン化合物は電荷輸送性に優れる。さらに、式（２）および式（４）で示される化合物との相溶性がよく、さらに重合性官能基を有さないため硬化の際に膜中を移動できるため、架橋膜中の空洞に入りやすくなる。よって、架橋の際に電荷の輸送性が落ちることを抑制し、良好な電気特性が得られる。
【００５７】
次に、本発明の電子写真感光体を構成する支持体および各層についてより詳細に説明する。
〔支持体〕
本発明の電子写真感光体の支持体（導電性支持体）としては、例えば、アルミニウム、ステンレス、ニッケルなどの金属または合金が挙げられる。また、支持体としては、ポリエステル樹脂、ポリカーボネート樹脂などの絶縁性支持体上に、アルミニウム、銅などの金属あるいは、酸化インジウム、酸化スズなどの導電材料の薄膜を形成したものが挙げられる。さらに、カーボンブラック、酸化スズ粒子、酸化チタン粒子のような導電性粒子を樹脂などに含浸したものや、導電性結着樹脂を有するプラスチックを支持体として用いることもできる。
【００５８】
支持体の形状としては、円筒状、シート状が挙げられるが、円筒状が好ましい。また、干渉縞を抑制するために支持体はその表面を適度に荒らしておくことが好ましい。具体的には、切削処理、粗面化処理、アルマイト処理を行った支持体を用いることが好ましい。
【００５９】
〔導電層〕
本発明の電子写真感光体においては、支持体と後述する感光層または下引き層との間には、導電層を設けてもよい。導電層は、導電性粒子、樹脂および溶剤を含有する導電層用塗布液を支持体上に塗布して塗膜を形成し、これを乾燥させることによって形成することができる。
【００６０】
導電層中には導電性粒子を含む粉体が含有される。導電性粒子としては、アセチレンブラックなどのカーボンブラック、アルミニウム、亜鉛、銅、クロム、ニッケル、銀、などの金属や合金の粉体や、酸化スズ、ＩＴＯ（Indium Tin Oxide）などの金属酸化物粉体が挙げられる。また、干渉縞を抑制するために粗し粒子を含有させてもよい。
導電層に用いられる樹脂としては、アクリル樹脂、アルキッド樹脂、エポキシ樹脂、フェノール樹脂、ブチラール樹脂、ポリアセタール樹脂、ポリウレタン樹脂、ポリエステル樹脂、ポリカーボネート樹脂、メラミン樹脂などが挙げられる。
導電層用塗布液に用いられる溶剤としては、エーテル系溶剤、アルコール系溶剤、ケトン系溶剤および芳香族炭化水素溶剤が挙げられる。
導電層の膜厚は、０．２μｍ以上４０μｍ以下であることが好ましく、５μｍ以上４０μｍ以下であることがより好ましい。
【００６１】
〔下引き層（中間層）〕
本発明の電子写真感光体では、支持体または導電層と、後述する感光層との間に、下引き層を設けてもよい。下引き層は、樹脂および溶剤を含有する下引き層用塗布液を支持体上、または導電層上に塗布して塗膜を形成し、これを乾燥または硬化させることによって形成することができる。
【００６２】
下引き層に用いられる樹脂としては、ポリビニルアルコール樹脂、ポリ−Ｎ−ビニルイミダゾール樹脂、ポリエチレンオキシド樹脂、エチルセルロース樹脂、エチレン−アクリル酸共重合体、カゼイン樹脂、ポリアミド樹脂、Ｎ−メトキシメチル化６ナイロン、共重合ナイロン、にかわ、ゼラチンなどが挙げられる。また、下引き層に上述の導電性粒子を含有させることもできる。
下引き層用塗布液の溶剤としては、エーテル系溶剤、アルコール系溶剤、ケトン系溶剤、及び芳香族炭化水素溶剤が挙げられる。
下引き層の膜厚は、０．０５μｍ以上４０μｍ以下であることが好ましく、０．４〜２０μｍがより好ましい。
また、下引き層には、半導電性粒子、電子輸送物質、あるいは電子受容性物質を含有させてもよい。
【００６３】
〔電荷発生層〕
本発明の電子写真感光体では、支持体、導電層または下引き層上には、電荷発生層が形成される。電荷発生層は、電荷発生物質を結着樹脂および溶剤とともに分散して得られる電荷発生層用塗布液を塗布して塗膜を形成し、これを乾燥させることによって形成することができる。また、電荷発生層は、電荷発生物質の蒸着膜としてもよい。
【００６４】
本発明の電子写真感光体に用いられる電荷発生物質としては、ピリリウム、チアピリリウム系染料、フタロシアニン化合物、アントアントロン顔料、ジベンズピレンキノン顔料、ピラントロン顔料、アゾ顔料、インジゴ顔料、キナクリドン顔料、キノシアニン顔料などが挙げられる。これらの中でも、ガリウムフタロシアニンが好ましい。さらには、高感度の観点から、ＣｕＫα特性Ｘ線回折におけるブラッグ角２θの７．４°±０．３°および２８．２°±０．３°に強いピークを有するヒドロキシガリウムフタロシアニン結晶がより好ましい。
【００６５】
電荷発生層に用いられる結着樹脂としては、スチレン、酢酸ビニル、塩化ビニルなどのビニル化合物の重合体や共重合体、ポリビニルアルコール樹脂、ポリビニルアセタール樹脂、ポリビニルベンザール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂などが挙げられる。これらは単独、混合または共重合体として１種または２種以上用いることができる。
【００６６】
電荷発生層において、電荷発生物質と結着樹脂との割合は、電荷発生物質１質量部に対して、結着樹脂が０．３質量部以上４質量部以下であることが好ましい。
【００６７】
電荷発生層用塗布液に用いられる溶剤は、例えば、アルコール系溶剤、スルホキシド系溶剤、ケトン系溶剤、エーテル系溶剤、エステル系溶剤および芳香族炭化水素溶剤などが挙げられる。また、種々の増感剤、酸化防止剤、紫外線吸収剤、可塑剤などを必要に応じて添加することもできる。
【００６８】
分散方法としては、ホモジナイザー、超音波、ボールミル、サンドミル、アトライター、ロールミルを用いた方法が挙げられる。
電荷発生層の膜厚は、０．０１μｍ以上５μｍ以下であることが好ましく、０．１μｍ以上１μｍ以下であることがより好ましい。
【００６９】
〔電荷輸送層〕
電荷発生層上には電荷輸送層が形成される。電荷輸送層は、電荷輸送物質、および結着樹脂を溶剤に溶解させることによって得られる電荷輸送層用塗布液を電荷発生層上に塗布して塗膜を形成し、この塗膜を乾燥させることによって形成することができる。
【００７０】
電荷輸送層に用いられる電荷輸送物質としては、トリアリールアミン化合物、ヒドラゾン化合物、スチルベン化合物、ピラゾリン化合物、オキサゾール化合物、チアゾール化合物、トリアリルメタン化合物などが挙げられる。本発明において、電荷輸送層中の電荷輸送物質の割合は、電荷輸送層の全質量に対して、電荷輸送物質が３０質量％以上７０質量％以下であることが好ましい。
【００７１】
電荷輸送層に用いられる結着樹脂としては、ポリビニルブチラール樹脂、ポリアリレート樹脂、ポリカーボネート樹脂、ポリエステル樹脂、フェノキシ樹脂、ポリ酢酸ビニル樹脂、アクリル樹脂、ポリアクリルアミド樹脂、ポリアミド樹脂、ポリビニルピリジン樹脂、セルロース系樹脂、ウレタン樹脂、エポキシ樹脂、アガロース樹脂、カゼイン樹脂、ポリビニルアルコール樹脂、ポリビニルピロリドン樹脂などが挙げられる。
【００７２】
電荷輸送層用塗布液に用いられる溶剤としては、エーテル系溶剤、アルコール系溶剤、ケトン系溶剤および芳香族炭化水素溶剤などが挙げられる。電荷輸送層の膜厚は、５μｍ以上４０μｍ以下であることが好ましい。
【００７３】
〔単層型感光層〕
感光層が単層型感光層である場合、感光層は、電荷発生物質、電荷輸送物質および結着樹脂を溶剤に溶解させることによって得られる感光層用塗布液を塗布して塗膜を形成し、得られた塗膜を乾燥させることによって形成することができる。なお、単層型感光層に用いられる結着樹脂、電荷発生物質および電荷輸送物質は、電荷発生層や電荷輸送層に用いられるものと同じものを用いることができる。また、種々の増感剤、酸化防止剤、紫外線吸収剤、可塑剤などを必要に応じて添加することもできる。
【００７４】
〔保護層〕
本発明の電子写真感光体の保護層の構成は、上述のとおりである。
さらに、保護層には、各種添加剤を添加することができる。添加剤としては、酸化防止剤や紫外線吸収剤などの劣化防止剤、ポリテトラフルオロエチレン（ＰＴＦＥ）樹脂微粒子やフッ化カーボンなどの潤滑剤、重合反応開始剤や重合反応停止剤などの重合制御剤が挙げられる。
【００７５】
またさらに、保護層には、電荷輸送物質を添加することができる。電荷輸送物質としては、トリアリールアミン化合物、ベンジジン化合物、ヒドラゾン化合物、スチルベン化合物、ピラゾリン化合物、オキサゾール化合物、チアゾール化合物、トリアリルメタン化合物などが挙げられる。
【００７６】
保護層の膜厚は、０．５μｍ以上１５μｍ以下であることが好ましい。更には１μｍ以上１０μｍ以下であることがより好ましい。
【００７７】
保護層用塗布液に用いられる溶剤は、アルコール系溶剤、スルホキシド系溶剤、ケトン系溶剤、エーテル系溶剤、エステル系溶剤、脂肪族ハロゲン化炭化水素系溶剤、芳香族炭化水素系溶剤などが挙げられる。これらの中でも、保護層用塗布液の塗膜が形成される、保護層の下層（積層型の場合、電荷輸送層）を溶解しないという観点から、アルコール系溶剤が好ましい。
【００７８】
保護層を形成する際に重合反応させる手段としては、以下の通りである。電荷輸送層上に、式（１）で示される化合物と、式（２）で示される化合物と、を含む保護層（表面層）用塗布液、または式（３）で示される化合物と、式（４）で示される化合物と、ヒドロキシメチル基を３つ以上有する化合物で示される化合物と、を含む保護層（表面層）用塗布液を用いて塗膜を形成し、これを重合、乾燥させることによって保護層（表面層）を形成する。
【００７９】
（保護層（表面層）を形成する工程）
式（１）で示される化合物と、式（２）で示される化合物と、の重合、および式（３）で示される化合物と、式（４）で示される化合物と、ヒドロキシメチル基を３つ以上有する化合物と、の重合は、熱、光（紫外線など）、または放射線（電子線など）を用いて行うことができる。
【００８０】
保護層の表面には、研磨シート、形状転写型部材、ガラスビーズ、ジルコニアビーズなど用いて表面加工を施してもよい。また、塗布液の構成材料を使って表面に凹凸を形成させてもよい。
【００８１】
〔各層の塗布法〕
上記各層の塗布液を塗布する際は、浸漬塗布法（ディッピング法）、スプレーコーティング法、スピンナーコーティング法、ビードコーティング法、ブレードコーティング法、ビームコーティング法などの塗布方法を用いることができる。
【００８２】
〔電子写真感光体の製造方法〕
本発明の電子写真感光体の製造方法は、支持体および該支持体上の感光層を有する電子写真感光体を製造する電子写真感光体の製造方法であって、
前記式（１）で示される化合物と、前記式（２）で示される化合物と、を含有する表面層用塗布液の塗膜を形成し、該塗膜を加熱乾燥させて該電子写真感光体の表面層を形成する工程、または、
前記式（３）で示される化合物と、前記式（４）で示される化合物と、ヒドロキシメチル基を３つ以上有する化合物と、を含有する表面層用塗布液の塗膜を形成し、該塗膜を加熱乾燥させて該電子写真感光体の表面層を形成する工程を有する。
なお、表面層の形成の際、塗膜の形成には上述した各層の塗布法など周知慣用されている方法を用いることができ、塗膜の加熱乾燥にも周知慣用されている方法を用いることができる。
【００８３】
〔電子写真装置〕
図２に本発明の電子写真感光体を有するプロセスカートリッジを備えた電子写真装置の概略構成の一例を示す。
【００８４】
図２において、１はドラム状の本発明の電子写真感光体であり、軸２を中心に矢印方向（図２における時計回り方向）に所定の周速度（プロセススピード）をもって回転駆動される。電子写真感光体１は、回転過程において、帯電手段（一次帯電手段）３によりその周面に正または負の所定電位の均一帯電を受ける。次いで、均一帯電を受けた電子写真感光体１の周面は、スリット露光やレーザービーム走査露光などの露光手段（不図示）から出力される、目的の画像情報の時系列電気デジタル画像信号に対応して強度変調された露光光４を受ける。こうして電子写真感光体１の表面には、目的の画像情報に対応した静電潜像が順次形成されていく。
【００８５】
形成された静電潜像は、次いで現像手段５内に収容されたトナーで正規現像または反転現像によりトナー像として顕像化される。電子写真感光体１の表面に形成担持されているトナー像は、転写手段６により転写材７に順次転写されていく。ここで、転写材７は、不図示の給紙部から電子写真感光体１の回転と同期して取り出されて、電子写真感光体１と転写手段６との間に給送される。また、転写手段６には、バイアス電源（不図示）からトナーの保有電荷とは逆極性のバイアス電圧が印加される。また、転写手段は、一次転写部材、中間転写体および二次転写部材を有する中間転写方式の転写手段であってもよい。
【００８６】
トナー像の転写を受けた転写材７は、電子写真感光体１の表面から分離され、定着手段８へ搬送されて、トナー像の定着処理を受けることにより、画像形成物（プリント、コピー）として電子写真装置外へプリントアウトされる。
【００８７】
トナー像が転写された後の電子写真感光体１の表面は、クリーニングブレードを有するクリーニング手段９によって転写残りトナーなどの付着物の除去を受けて清浄面化される。転写残りトナーを現像手段５などで回収することもできる。さらに必要に応じて、電子写真感光体１は前露光手段（不図示）からの前露光光１０により除電処理された後、繰り返し画像形成に使用される。なお、帯電手段３が帯電ローラーなどを用いた接触帯電手段である場合は、前露光は必ずしも必要ではない。
【００８８】
本発明においては、電子写真感光体１と、帯電手段３、現像手段５、転写手段６およびクリーニング手段９などの構成要素のうちの１つ以上と、を容器に納めてプロセスカートリッジとしてもよい。また、該プロセスカートリッジを複写機やレーザービームプリンターなどの電子写真装置本体に対して着脱自在に装着する構成であってもよい。例えば、帯電手段３、現像手段５、転写手段６およびクリーニング手段９からなる群より選択される少なくとも１つの手段を電子写真感光体１とともに一体に支持してカートリッジ化して、電子写真装置本体のレールなどの案内手段１２を用いて電子写真装置本体に着脱自在なプロセスカートリッジ１１とすることができる。
【実施例】
【００８９】
以下、実施例および比較例を挙げて本発明をさらに詳細に説明する。なお、実施例中の「部」は「質量部」を意味する。
【００９０】
〈実施例１〉
直径３０ｍｍ、長さ３５７．５ｍｍ、肉厚１ｍｍのアルミニウムシリンダーを支持体（導電性支持体）とした。
【００９１】
次に、金属酸化物として酸化亜鉛粒子（比表面積：１９ｍ２／ｇ、粉体抵抗：４．７×１０６Ω・ｃｍ）１００部をトルエン５００部と撹拌混合し、これにシランカップリング剤Ｎ−２−（アミノエチル）−３−アミノプロピルトリメトキシシラン（商品名：ＫＢＭ６０３、信越化学工業（株）製）０．８部を添加し、６時間攪拌した。その後、トルエンを減圧留去して、１３０℃で６時間加熱乾燥し、表面処理された酸化亜鉛粒子を得た。
次に、ポリオール樹脂としてブチラール樹脂（商品名：ＢＭ−１、積水化学工業（株）製）１５部およびブロック化イソシアネート（商品名：スミジュール３１７５、住化コベストロウレタン社（旧：住友バイエルウレタン社）製）１５部をメチルエチルケトン７３．５部と１−ブタノール７３．５部の混合溶液に溶解させた。この溶液に前記表面処理された酸化亜鉛粒子８０．８部、アリザリン０．８１部を加え、これを直径０．８ｍｍのガラスビーズを用いたサンドミル装置で２３±３℃雰囲気下で３時間分散した。分散後、シリコーンオイル（商品名：ＳＨ２８ＰＡ、東レ・ダウコーニング社（旧：東レダウコーニングシリコーン社）製）０．０１部、触媒としてジオクチルスズジラウレート０．００７質量部と、シリコーン樹脂粒子（トスパール１４５、モメンティブ・パフォーマンス・マテリアルズ・ジャパン合同会社（旧：ＧＥ東芝シリコーン社）製）５．４質量部とを加えて攪拌し、下引き層塗布用液を得た。この下引き層用塗布液を上記支持体上に浸漬塗布して塗膜を形成し、得られた塗膜を３０分間１６０℃で乾燥させて、膜厚が１８μｍの下引き層を形成した。
【００９２】
次いで、ＣｕＫα特性Ｘ線回折におけるブラッグ角２θ±０．２°が少なくとも７．３°、１６．０°、２４．９°および２８．０°の位置に回折ピークを持つヒドロキシガリウムフタロシアニン１５部を塩化ビニル・酢酸ビニル共重合体樹脂（ＶＭＣＨ、日本ユニカー社製）１０部及び酢酸ｎ−ブチル３００部と混合した。これを直径１ｍｍのガラスビーズを用いたサンドミル装置で２３±３℃雰囲気下で４時間分散して電荷発生層用塗布液を調製した。この電荷発生層用塗布液を上記の下引き層上に浸漬塗布し、１００℃で１０分間加熱乾燥して膜厚０．２０μｍの電荷発生層を形成した。
【００９３】
次に、下記構造式（Ａ）で示される化合物２部、ポリカーボネート樹脂（商品名：ユーピロンＺ４００、三菱ガス化学（株）製、ビスフェノールＺ型のポリカーボネート）２．５部、および酸化防止剤として２，６−ジ−ｔ−ブチル−４−メチルフェノール０．０５部をクロロベンゼン３５部に溶解させることによって、電荷輸送層用塗布液を調製した。この電荷輸送層用塗布液を前記電荷発生層上に浸漬塗布して塗膜を形成し、得られた塗膜を４０分間１２０℃で乾燥させることによって、膜厚２０μｍの電荷輸送層を形成した。
【化１９】
0006663242.tif 000020
【００９４】
次に、前記式（ａ−４）で示される化合物８０部、前記式（ｂ−２）で示される化合物２０部、触媒としてｐ−トルエンスルホン酸０．１部、１，１，２，２，３，３，４−ヘプタフルオロシクロペンタン３５部（商品名：ゼオローラＨ、日本ゼオン（株）製）、１−プロパノール３５部を混合してよく撹拌した。これを、ポリフロンフィルター（商品名：ＰＦ−０６０、アドバンテック東洋（株）製）で濾過を行い、表面層用塗布液を調製した。この表面層用塗布液を前記電荷輸送層上に塗布して塗膜を形成し、１６０℃で１時間加熱処理して硬化し、膜厚４．９μｍの保護層としての表面層を形成した。
【００９５】
〈実施例２〉
実施例１において、前記式（ａ−４）で示される化合物８０部を前記式（ａ−２）で示される化合物９０部に、前記式（ｂ−２）で示される化合物２０部を１０部に変更して保護層用塗布液を調製した以外は、実施例１と同様にして電子写真感光体を製造した。
【００９６】
〈実施例３〉
実施例１において、前記式（ａ−４）で示される化合物を前記式（ａ−１）で示される化合物に、前記式（ｂ−２）で示される化合物を前記式（ｂ−９）で示される化合物に変更して保護層用塗布液を調製した以外は、実施例１と同様にして電子写真感光体を製造した。
【００９７】
〈実施例４〉
実施例１において、前記式（ａ−４）で示される化合物を前記式（ａ−２）で示される化合物に、前記式（ｂ−２）で示される化合物を前記式（ｂ−３４）で示される化合物に変更して保護層用塗布液を調製した以外は、実施例１と同様にして電子写真感光体を製造した。
【００９８】
〈実施例５〉
実施例１において、前記式（ａ−４）で示される化合物を前記式（ａ−７）で示される化合物に、前記式（ｂ−２）で示される化合物を前記式（ｂ−３５）で示される化合物に変更して保護層用塗布液を調製した以外は、実施例１と同様にして電子写真感光体を製造した。
【００９９】
〈実施例６〉
実施例１と同様にして下引き層用塗布液、電荷発生層用塗布液、および電荷輸送層用塗布液を調製し、塗布した。前記式（ａ−２）で示される化合物８０部、前記式（ｂ−１４）で示される化合物２０部、前記式（Ａ−１）で示されるメラミン化合物１部、触媒としてｐ−トルエンスルホン酸０．１部、１，１，２，２，３，３，４−ヘプタフルオロシクロペンタン３５部（商品名：ゼオローラＨ、日本ゼオン（株）製）、１−プロパノール３５部を混合してよく撹拌した。これを、ポリフロンフィルター（商品名：ＰＦ−０６０、アドバンテック東洋（株）製）で濾過を行い、表面層用塗布液を調製した。この表面層用塗布液を前記電荷輸送層上に塗布して塗膜を形成し、１６０℃で１時間加熱処理して硬化し、膜厚５．０μｍの保護層としての表面層を形成した。
【０１００】
〈実施例７〉
実施例６において、前記式（ａ−２）で示される化合物を前記式（ａ−４）で示される化合物に、前記式（ｂ−１４）で示される化合物を前記式（ｂ−１９）で示される化合物に変更して保護層用塗布液を調製した以外は、実施例６と同様にして電子写真感光体を製造した。
【０１０１】
〈実施例８〉
実施例６において、前記式（ａ−２）で示される化合物を前記式（ａ−４）で示される化合物に、前記式（ｂ−１４）で示される化合物を前記式（ｂ−２）で示される化合物に変更して保護層用塗布液を調製した以外は、実施例６と同様にして電子写真感光体を製造した。
【０１０２】
〈実施例９〉
実施例６において、前記式（ｂ−１４）で示される化合物を前記式（ｂ−６）で示される化合物に変更して保護層用塗布液を調製した以外は、実施例６と同様にして電子写真感光体を製造した。
【０１０３】
〈実施例１０〉
実施例６において、前記式（ａ−２）で示される化合物を前記式（ａ−１）で示される化合物に、前記式（ｂ−１４）で示される化合物を前記式（ｂ−２）で示される化合物に、前記式（Ａ−１）で示される化合物を前記式（Ｂ−１）で示される化合物に変更して保護層用塗布液を調製した以外は、実施例６と同様にして電子写真感光体を製造した。
【０１０４】
〈実施例１１〉
実施例１０において、前記式（ａ−１）で示される化合物を前記式（ａ−７）で示される化合物に、前記式（ｂ−２）で示される化合物を前記式（ｂ−４１）で示される化合物に変更して保護層用塗布液を調製した以外は、実施例１０と同様にして電子写真感光体を製造した。
【０１０５】
〈実施例１２〉
実施例６において、前記式（ｂ−１４）で示される化合物を前記式（ｂ−４０）で示される化合物に変更して保護層用塗布液を調製した以外は、実施例６と同様にして電子写真感光体を製造した。
【０１０６】
〈実施例１３〉
実施例１０において、前記式（ａ−１）で示される化合物を前記式（ａ−７）で示される化合物に、前記式（ｂ−２）で示される化合物を前記式（ｂ−３９）で示される化合物に変更して保護層用塗布液を調製した以外は、実施例１０と同様にして電子写真感光体を製造した。
【０１０７】
〈実施例１４〉
実施例６において、前記式（ｂ−１４）で示される化合物を前記式（ｂ−１７）で示される化合物に変更して保護層用塗布液を調製した以外は、実施例６と同様にして電子写真感光体を製造した。
【０１０８】
〈実施例１５〉
実施例１と同様にして下引き層用塗布液、電荷発生層用塗布液、および電荷輸送層用塗布液を調製し、塗布した。次に、前記式（ａ−４）で示される化合物８０部、前記式（ｂ−３９）で示される化合物２０部、レゾール型フェノール樹脂（商品名：ＰＬ−４８０４、アンモニア以外のアミン系化合物含有、群栄化学工業（株）製）、１，１，２，２，３，３，４−ヘプタフルオロシクロペンタン３５部（商品名：ゼオローラＨ、日本ゼオン（株）製）、１−プロパノール３５部を混合してよく撹拌した。これを、ポリフロンフィルター（商品名：ＰＦ−０６０、アドバンテック東洋（株）製）で濾過を行い、表面層用塗布液を調製した。この表面層用塗布液を前記電荷輸送層上に塗布して塗膜を形成し、１５０℃で１時間加熱処理して硬化し、膜厚５μｍの保護層としての表面層を形成した。
【０１０９】
〈実施例１６〉
実施例１５において、前記式（ａ−４）で示される化合物を前記式（ａ−２）で示される化合物に、前記式（ｂ−３９）を前記式（ｂ−１７）で示される化合物に変更して保護層用塗布液を調製した以外は、実施例１５と同様にして電子写真感光体を製造した。
【０１１０】
〈実施例１７〉
実施例１において、前記式（ａ−４）で示される化合物を前記式（ａ−１）で示される化合物に、前記式（ｂ−２）で示される化合物を前記式（ｂ−１７）で示される化合物に変更して保護層用塗布液を調製した以外は、実施例１と同様にして電子写真感光体を製造した。
【０１１１】
〈実施例１８〉
実施例１において、前記式（ａ−４）で示される化合物を前記式（ａ−２）で示される化合物に、前記式（ｂ−２）で示される化合物を前記式（ｂ−２４）で示される化合物に変更して保護層用塗布液を調製した以外は、実施例１と同様にして電子写真感光体を製造した。
【０１１２】
〈実施例１９〉
実施例１５において、前記式（ａ−４）で示される化合物を前記式（ａ−１０）で示される化合物に変更して保護層用塗布液を調製した以外は、実施例１５と同様にして電子写真感光体を製造した。
【０１１３】
〈実施例２０〉
実施例１５において、前記式（ａ−４）で示される化合物を前記式（ａ−９）で示される化合物に、前記式（ｂ−３９）で示される化合物を前記式（ｂ−１７）で示される化合物に変更して保護層用塗布液を調製した以外は、実施例１５と同様にして電子写真感光体を製造した。
【０１１４】
〈実施例２１〉
実施例１において、前記式（ａ−４）で示される化合物を前記式（ａ−９）で示される化合物に、前記式（ｂ−２）で示される化合物を前記式（ｂ−１７）で示される化合物に変更して保護層用塗布液を調製した以外は、実施例１と同様にして電子写真感光体を製造した。
【０１１５】
〈実施例２２〉
実施例１において、前記式（ａ−４）で示される化合物を前記式（ａ−９）で示される化合物に、前記式（ｂ−２）で示される化合物を前記式（ｂ−２４）で示される化合物に変更して保護層用塗布液を調製した以外は、実施例１と同様にして電子写真感光体を製造した。
【０１１６】
〈実施例２３〉
実施例１において、前記式（Ａ）で示される化合物４部添加して表面層用塗布液を調製した以外は、実施例１と同様にして電子写真感光体を製造した。
【０１１７】
〈実施例２４〉
実施例９において、下記式（Ｂ）で示される化合物３部添加して表面層用塗布液を調製した以外は、実施例１と同様にして電子写真感光体を製造した。
【化２０】
0006663242.tif 000021
【０１１８】
〈比較例１〉
実施例１において、前記式（ａ−４）で示される化合物を下記式（Ｃ）で示される化合物に変更して表面層用塗布液を調製した以外は、実施例１と同様にして電子写真感光体を製造した。
【化２１】
0006663242.tif 000022
【０１１９】
〈比較例２〉
実施例１において、前記式（ａ−４）で示される化合物を下記式（Ｄ）で示される化合物に変更して表面層用塗布液を調製した以外は、実施例１と同様にして電子写真感光体を製造した。
【化２２】
0006663242.tif 000023
【０１２０】
〈比較例３〉
実施例１において、前記式（ａ−４）で示される化合物を下記式（Ｅ）で示される化合物に変更して表面層用塗布液を調製した以外は、実施例１と同様にして電子写真感光体を製造した。
【化２３】
0006663242.tif 000024
【０１２１】
〈比較例４〉
実施例１７において、前記式（ａ−１）で示される化合物を下記式（Ｆ）で示される化合物に変更して表面層用塗布液を調製した以外は、実施例１と同様にして電子写真感光体を製造した。
【化２４】
0006663242.tif 000025
【０１２２】
〈比較例５〉
実施例８において、前記式（ａ−４）で示される化合物をポリエチレングリコール（商品名：ポリエチレングリコール６００、東京化成工業（株）製）に変更して表面層用塗布液を調製した以外は、実施例１と同様にして電子写真感光体を製造した。
【０１２３】
〈比較例６〉
実施例８において、前記式（ａ−４）で示される化合物をブチラール樹脂（商品名：ＢＭ−１、積水化学工業（株）製）に変更して表面層用塗布液を調製した以外は、実施例１と同様にして電子写真感光体を製造した。
【０１２４】
〈比較例７〉
実施例８において、前記式（ａ−４）で示される化合物を加えないで表面層用塗布液を調製した以外は、実施例１と同様にして電子写真感光体を製造した。
【０１２５】
実施例１〜２４、および比較例１〜７の電子写真感光体については画像流れ評価、およびスジ状画像不良の評価を行った。また、実施例１、９、２３、２４については表面電位の評価も行った。
評価方法については、以下のとおりである。
【０１２６】
（画像流れ評価）
評価装置として、電子写真装置である複合機（商品名：ＧＰ−４０５、キヤノン（株）製）の改造機を用いた。改造点としては、当該複合機用のプロセスカートリッジの帯電ローラーをコロナ帯電器（キヤノン（株）製の複合機ＧＰ−５５（商品名）用のコロナ帯電器）に変更し、さらに複合機の外部からコロナ帯電器に電力が供給できるように改造した。さらにＧＰ−４０５のドラムカートリッジをコロナ帯電器が装着できるように改造した。
【０１２７】
コロナ帯電器用の電力を複合機の外部から供給するための電源としては、高圧電源コントロールシステム（Ｍｏｄｅｌ  ６１５−３、トレック社製）を用いた。そして、コロナ帯電器のコロナワイヤーを流れる電流量が５００μＡになるように調整した。さらに、電子写真感光体の初期暗部電位（Ｖｄ）が約−７５０［Ｖ］、初期明部電位（Ｖｌ）が約−２００［Ｖ］になるように、定電流制御スコロトロングリッド印加電圧と、露光装置の露光光量の条件を設定した。
【０１２８】
各実施例および各比較例で製造した電子写真感光体をプロセスカートリッジに装着し、これを上記評価装置に装着した後、温度３５℃、湿度８５％ＲＨの環境下、画像比率３％の画像をＡ４縦サイズ紙にて１００００枚出力した。その後、評価装置への給電を停止し、３日間休止させた。３日間休止後に再び評価装置に給電を開始し、Ａ４縦サイズ紙にて、格子画像およびアルファベットのＥの文字（フォント種：Ｔｉｍｅｓ，フォントサイズ６ポイント）が繰り返された文字画像（Ｅ文字画像）を出力した。なお、電子写真感光体用のヒーター（ドラムヒーター（カセットヒーター））は評価中常時ＯＦＦにした。得られた格子画像および文字画像を下記基準に従ってランク評価した。評価結果を表１（画像ランク）に示す。
ランク５：格子画像、Ｅ文字画像、共に画像不良はみられない
ランク４：格子画像が一部かすんでいるが、Ｅ文字画像の画像不良はみられない
ランク３：格子画像が一部かすんでおり、Ｅ文字画像が一部薄くなる
ランク２：格子画像が部分的に消失しており、Ｅ文字画像が全面薄くなる
ランク１：格子画像が全面消失しており、Ｅ文字画像が全面薄くなる
【０１２９】
（スジ状画像不良の評価）
得られた電子写真感光体を、３５℃、湿度８５％ＲＨの環境において、キヤノン（株）製の電子写真装置（商品名：ｉＲ−ＡＤＶ  Ｃ５０５１）の改造機のブラックステーションに装着し、画像比率１％の画像を１５００００枚出力した後、ベタ黒画像を出力して画像のランク評価を下記基準に従って行った。出力途中、７５０００枚、１０００００枚、１２５０００枚出力した後においても、ベタ黒画像を出力し、画像のランク評価を下記基準に従って行った。なお、装置の改造によって、ドラムサイクルスピードを０．２５秒とし、帯電工程の総放電電流量を１００μＡに設定した。評価結果を表１（画像スジ）に示す。
ランク３：画像不良はみられない
ランク２：スジ状の画像不良が１か所または２か所みられる
ランク１：スジ状の画像不良が３か所以上みられる
【０１３０】
（表面電位の評価）
評価装置として、上述の画像流れを評価した、複合機（商品名：ＧＰ−４０５、キヤノン（株）製）の改造機を用いた。さらにプロセススピードは３５０ｍｍ／ｓｅｃになるように改造した。
【０１３１】
コロナ帯電器用の電力を複合機の外部から供給するための電源としては、高圧電源コントロールシステム（Ｍｏｄｅｌ  ６１５−３、トレック社製）を用いた。そして、コロナ帯電器のコロナワイヤーを流れる電流量が５００μＡになるように調整した。さらに、電子写真感光体の初期暗部電位（Ｖｄ）が約−７５０［Ｖ］、初期明部電位（Ｖｌ）が約−２００［Ｖ］になるように、定電流制御スコロトロングリッド印加電圧と、露光装置の露光光量の条件を設定した。
【０１３２】
電子写真感光体の表面電位は、評価装置から現像用カートリッジを抜き取り、そこに電位プローブ（商品名：Ｍｏｄｅｌ  ６０００Ｂ−８、トレック社製）を固定し、表面電位計（Ｍｏｄｅｌ  ３４４：トレック社製）を使用して測定した。電位測定装置は、現像用カートリッジの現像位置に電位測定プローブを配置することで構成されており、電子写真感光体に対する電位測定プローブの位置は、電子写真感光体の軸方向の中央、電子写真感光体の表面からのギャップを３ｍｍとした。
【０１３３】
次に、評価について説明する。なお、各電子写真感光体において初期に設定した帯電条件および露光条件のもとで評価を行った。
得られた電子写真感光体を温度３０℃、湿度７８％ＲＨの環境下で２４時間放置した。電子写真感光体を装着した現像用カートリッジを上記評価装置に取り付け、１５００枚の通紙による電子写真感光体の繰り返し使用を行った。通紙後、５分間放置し、現像用カートリッジを電位測定装置に付け替え、繰り返し使用後における明部電位（Ｖｌｂ）を測定した。そして、繰り返し使用時の明部電位の変動量（ΔＶｌ＝｜Ｖｌｂ｜−｜Ｖｌａ｜）を算出した。Ｖｌａは繰り返し使用前の初期明部電位である。また、｜Ｖｌｂ｜および｜Ｖｌａ｜は、それぞれＶｌｂおよびＶｌａの絶対値を表す。
評価結果を表２に示す。
【０１３４】
【表１】
0006663242.tif 000026
【０１３５】
【表２】
0006663242.tif 000027
【符号の説明】
【０１３６】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
１０１  導電性支持体
１０２  電荷発生層
１０３  電荷輸送層
１０４  保護層
【図１】
0006663242.tif 000040
【図２】
0006663242.tif 000041